(57)【特許請求の範囲】
【請求項１】
表面粗さがＲａ０．０５０μｍ以下のフェライト系ステンレス鋼板をめっき原板とし、陰極析出効率１５〜３０％のＮｉめっき浴を用いて膜厚０．０２〜０．２５μｍのＮｉストライクめっき層を鋼板表面に形成し、次いで陰極析出効率９０％以上のＮｉめっき浴を用いて膜厚１〜５μｍのＮｉめっき層を形成し、得られた表面光沢度４００以上のＮｉめっきステンレス鋼板を伸び率０．２〜１％でブライト調質圧延することを特徴とする光沢度に優れ接触抵抗が低いＮｉめっきステンレス鋼板の製造方法。
【請求項２】
表面粗さがＲａ０．０５０μｍ以下のオーステナイト系ステンレス鋼板をめっき原板とし、陰極析出効率１５〜６５％のＮｉめっき浴を用いて膜厚０．０２〜０．２５μｍのＮｉストライクめっき層を鋼板表面に形成し、次いで陰極析出効率９０％以上のＮｉめっき浴を用いて膜厚１〜５μｍのＮｉめっき層を形成し、得られた表面光沢度４００以上のＮｉめっきステンレス鋼板を伸び率０．２〜１％でブライト調質圧延することを特徴とする光沢度に優れ接触抵抗が低いＮｉめっきステンレス鋼板の製造方法。
【請求項３】
全硫酸塩浴を用いてＮｉめっきする請求項１又は２記載の光沢度に優れ接触抵抗が低いＮｉめっきステンレス鋼板の製造方法。
【発明の詳細な説明】
【０００１】
【産業上の利用分野】
本発明は、電池缶用，接点用バネ材等に使用され、接触抵抗が低く光沢度の高いＮｉめっきステンレス鋼板を製造する方法に関する。
【０００２】
【従来の技術】
電池缶，接点用バネ材等の素材として、優れた耐食性及び低接触抵抗を活用して、ステンレス鋼を原板としたＮｉめっき材が使用されている。この種の用途では、見栄えを良くするため光沢のあるＮｉめっき材が要求される。
ステンレス鋼板は、表面に不動態皮膜が形成されているため、陰極析出効率の高いめっき浴でめっきしても密着性の良好なめっき層が形成されない。そこで、Ｎｉめっき層の形成には、ストライクめっきした後で必要膜厚のめっき層を形成する方法が通常採用されている。ストライクめっきには、塩化ニッケル及び塩酸からなるｐＨ１以下のウッド浴が使用され、低い陰極析出効率でストライクめっき層が形成される。次いで、陰極析出効率がほぼ１００％のワット浴，スルファミン酸浴等のめっき浴を用いてストライクめっき層の上に厚膜のＮｉめっき層を形成している。
上層のＮｉめっき層に光沢を付与する方法としては、有機化合物からなる光沢剤を添加しためっき浴の使用，無光沢Ｎｉめっきを施した後でバフ研磨する方法等が採用されている。
【０００３】
【発明が解決しようとする課題】
光沢剤を添加しためっき浴を用いて光沢Ｎｉめっき層を形成する方法を工業的規模の連続めっきに適用すると、めっき浴中の光沢剤成分が電解反応で早期に消耗するため、光沢剤の頻繁な補給が必要になる。また、めっき浴に含まれている光沢剤の濃度管理が非常に難しく、しかも高価な光沢剤を消費するため製造コストが高くなる。
また、電池缶，接点用バネ材等の用途では、Ｎｉめっき層の接触抵抗が性能を決定する重要な要因の一つである。光沢剤無添加のめっき浴から形成された無光沢Ｎｉめっき層の初期接触抵抗は１０ｍΩ以下であるが、光沢剤を添加しためっき浴で得られる光沢Ｎｉめっき層は１００ｍΩ以上の非常に高い初期接触抵抗を示す。そのため、光沢Ｎｉめっきされたステンレス鋼板は、光沢性に優れているものの接触抵抗の点で電池缶，接点用バネ材等の要求特性を十分に満足していない。
他方、無光沢Ｎｉめっき層をバフ研磨して光沢を付与する方法では、バフ研磨でＮｉめっき層が削り取られることから、必要以上のＮｉめっきを施すことが必要になる。しかも、バフ研磨中の加熱によりＮｉめっき層の表面に不動態皮膜が形成され、初期接触抵抗が約７０ｍΩと高くなる。
【０００４】
【課題を解決するための手段】
本発明は、このような問題を解消すべく案出されたものであり、表面粗さを調整したステンレス鋼をめっき原板とし、その上に特定条件下でストライクめっき及び本めっきを施して得られた光沢度４００以上のＮｉめっきステンレス鋼板をブライト調質圧延することにより、光沢剤の添加を必要とすることなく、光沢度に優れ接触抵抗が低く電池缶，バネ用接点材として好適なＮｉめっきステンレス鋼板を製造することを目的とする。
本発明の製造方法は、その目的を達成するため、表面粗さがＲａ０．０５０μｍ以下のフェライト系ステンレス鋼板又はオーステナイト系ステンレス鋼板をめっき原板として使用する。
【０００５】
フェライト系ステンレス鋼板をめっき原板にする場合、陰極析出効率１５〜３０％のＮｉめっき浴を用いて膜厚０．０２〜０．２５μｍのＮｉストライクめっき層を鋼板表面に形成する。オーステナイト系ステンレス鋼板をめっき原板にする場合、陰極析出効率１５〜６５％のＮｉめっき浴を用いて膜厚０．０２〜０．２５μｍのＮｉストライクめっき層を鋼板表面に形成する。次いでフェライト系，オーステナイト系共に陰極析出効率９０％以上のＮｉめっき浴を用いて膜厚１〜５μｍのＮｉめっき層を形成することで表面光沢度４００以上のＮｉめっきステンレス鋼板が得られる。このＮｉめっきステンレス鋼板に伸び率０．２〜１％のブライト調質圧延を施すと、光沢性が付与される。
【０００６】
【作用】
本発明者等は、Ｎｉめっき層の光沢性が維持される条件下で、電池缶，接点用バネ材等に要求される接触抵抗に及ぼす素材，めっき条件，ブライト調質圧延等の影響を調査検討した。その結果、めっき原板として使用されるステンレス鋼板の表面粗さ，陰極析出効率及びブライト調質圧延時の伸び率等でＮｉめっき層の光沢度，接触抵抗及びプレス成形性が変わり、本発明で規定する条件を満足するとき光沢性，接触抵抗及びプレス成形性の全てが満足されるＮｉめっきステンレス鋼板が得られることを見出した。
【０００７】
［めっき原板の表面粗さ］
Ｎｉめっき用原板として使用されるステンレス鋼板の表面粗さが大きいと、Ｎｉストライクめっきを施しても十分に平滑化されず、Ｎｉストライクめっき層の上に形成されるＮｉめっき層の電析粒が大きくなる。その結果、光沢性のあるＮｉめっき層が得られない。Ｎｉストライクめっきによる平滑化作用は、フェライト系及びオーステナイト系ステンレス鋼板共に表面粗さがＲａ０．０５０μｍ以下にすることにより達成される。Ｒａ０．０５０μｍを超える表面粗さでは、ストライクめっき及び本めっきの膜厚や陰極析出効率を如何に変化させても良好な光沢が得られない。
【０００８】
［Ｎｉストライクめっき］
フェライト系ステンレス鋼板でＮｉめっき層の表面に光沢性を付与するためには、ストライクめっき浴の陰極析出効率を１５〜３０％に調整することが必要である。１５％未満の陰極析出効率では、ステンレス鋼板表面における水素の還元反応が激しくなり、角状結晶としてＮｉストライクめっき層が電解析出し、めっき膜厚，電流密度等のめっき条件を変化させても十分な平滑化作用が得られない。そのため、Ｎｉストライクめっき層の上に形成される厚膜Ｎｉめっき層は、Ｎｉストライクめっき層の電析形態に影響され、光沢性に劣る白味がかった表面を呈する。逆に陰極析出効率が３０％を超えると、ステンレス鋼板表面における水素の還元反応による活性化が弱まり、鋼板に対するＮｉストライクめっき層の密着性が低下する。
【０００９】
また、オーステナイト系ステンレス鋼板でＮｉめっき層の表面に光沢性を付与するためには、ストライクめっき浴の陰極析出効率を１５〜６５％の範囲に調整する。この場合、陰極析出効率が１５％未満では、フェライト系ステンレス鋼と同様に十分な平滑化作用が得られない。しかし、６５％を超える陰極析出効率では、鋼板に対するＮｉストライクめっき層の密着性が低下する。
Ｎｉストライクめっき層は、０．０２〜０．２５μｍ（好ましくは０．０５〜０．１５μｍ）の膜厚でステンレス鋼板表面に形成される。膜厚が０．０２μｍに達しないＮｉストライクめっき層では、均一なめっきを施すことが困難になり、良好なめっき密着性が得られない。しかし、Ｎｉストライクめっき層は陰極析出効率の低いめっき浴で形成されるため、０．２５μｍを超える膜厚になるとＮｉストライクめっき面の角状電析物が粗大化し易い。粗大化した角状電析物は、Ｎｉストライクめっき層の上に形成されるＮｉめっき層に悪影響を及ぼし、白味を帯び光沢度の低いめっき面が形成される原因となる。
【００１０】
［Ｎｉめっき］
Ｎｉストライクめっき層の上に形成されるＮｉめっき層は、全硫酸塩からなるめっき浴を用い、９０％以上の陰極析出効率で形成される。陰極析出効率が９０％を下回ると電析粒が角状結晶になり、めっき面の光沢度が４００未満となって本発明で規定した範囲を外れ、その後のブライト調質圧延でプレス成形品の表面形状に影響を与える高伸び率でなければ光沢を付与できなくなる。また、陰極析出効率の低いめっき浴を用いたＮｉめっき層の形成は、工業的規模で連続めっきする際の生産性を低下させることにもなる。
Ｎｉめっき層は、過酷な環境においても低い接触抵抗を維持するために１μｍ以上の膜厚で形成することが好ましい。１μｍ未満の膜厚では酸化による影響が大きくなり、過酷な環境に曝される雰囲気で長時間使用すると接触抵抗が上昇する。しかし、５μｍを超える厚めっきは、高価なＮｉを多量に消費することから経済的でない。
【００１１】
［ブライト調質圧延］
本発明で規定する条件でＮｉストライクめっき層を鋼板表面に形成し、その上にＮｉめっき層を形成した鋼板のめっき層表面は、４００以上の光沢度を呈する。このＮｉめっきステンレス鋼板に３２０番手以上の仕上げロールを用いた軽伸び率０．２〜１％のブライト調質圧延を施すと、光沢剤を添加しためっき浴で得られる光沢Ｎｉめっきステンレス鋼板の表面光沢度である１０００以上のレベルのＮｉめっきステンレス鋼板が製造可能になる。めっき層表面の光沢度が４００未満のＮｉめっきステンレス鋼をブライト調質圧延して光沢Ｎｉめっきレベルの光沢度を得ようとすると、鋼板の機械的特性の０．２％耐力や伸びに影響を及ぼすほどの高伸び率でブライト調質圧延することが必要になる。ブライト調質圧延時の伸び率が０．２％未満では、Ｎｉめっき層の表面光沢度が４００以上であっても十分な光沢が得られない。また、伸び率が１％を超えると、光沢Ｎｉめっきレベル以上の光沢度が得られるものの、０．２％耐力，伸び等の機械的特性に悪影響が現れ、良好なプレス成形性が得られない。
【００１２】
【実施例１】
表面粗さＲａ０．０４６μｍのＳＵＳ４３０ステンレス鋼板及びＲａ０．０４３μｍのＳＵＳ３０４ステンレス鋼板をめっき原板とし、陰極析出効率がＳＵＳ４３０では約３０％，ＳＵＳ３０４では約６０％の全硫酸塩めっき浴で電流密度０．５ｋＡ／ｍ2 ，めっき膜厚０．２μｍのストライクめっきを施した。同じく全硫酸塩からなる析出効率９０％以上のめっき浴を用い、ストライクめっき層上に電流密度１．０ｋＡ／ｍ2 で膜厚３μｍのＮｉめっき層を形成した。得られたＮｉめっき材の表面光沢度を測定すると５２０であった。しかし、同じめっき原板，電流密度及びめっき膜厚の条件下でウッド浴を用いてＮｉストライクめっき層を形成した後、その上層に光沢剤を添加していないワット浴で無光沢Ｎｉめっきを施しためっき材の表面光沢度を測定すると２５０程度であった。
【００１３】
Ｎｉめっき材の表面光沢度に差が現れた原因を調査するため、めっき材の表面を電子顕微鏡で観察した。観察結果を図１に示す。
全硫酸塩浴から得られたＮｉめっき層の表面は微細な球状電析形態を呈していたが、ウッド浴とワット浴との組合せで得られたＮｉめっき層の表面には粗大化した角状電析物が生成していた。電析粒の形態が異なる理由は不明であるが、何れにしろ電析形態の相違がめっき面の平滑性に影響を及ぼし、光沢度に差が生じたものと推察される。また、得られためっき材を用いて初期接触抵抗を測定したところ、何れも光沢剤を添加していないめっき浴から得られたＮｉめっき層であるため１０ｍΩ以下の低い値を示した。
これらＮｉめっき材のめっき層表面に光沢性を付与するため３２０番手仕上げロールを用いてブライト調質圧延した。ブライト調質圧延では、圧延後のめっき層表面の光沢度の目標レベルを光沢剤を添加したワット浴から得られた光沢Ｎｉめっき層の光沢度１０００以上に設定した。
【００１４】
全硫酸塩浴から得られたＮｉめっき材は、光沢Ｎｉめっきレベルの光沢度を得るためにはブライト調質圧延時の伸び率が０．２％であったが、ウッド浴とワット浴との組合せから得られたＮｉめっき材は伸び率を３％にする必要があった。また、ブライト調質圧延前後でめっき材の機械的性質を調査したところ、全硫酸塩浴から得られたＮｉめっき材ではブライト調質圧延後に０．２％耐力及び伸びに大きな変化がなかったのに対し、ウッド浴とワット浴との組合せから得られたＮｉめっき材ではブライト調質圧延後に０．２％耐力及び伸びが著しく劣化していた。高伸び率の調質圧延で機械的特性が劣化した鋼板をプレス成形すると、成形品の平坦部に面状の形状欠陥であるペコと称される面歪みが発生し、意匠性に劣ったものとなる。したがって、調質圧延は、機械的性質に影響を及ぼさない程度の軽伸び率０．２〜１％に設定する必要があることが判った。
以上のことから、接触抵抗が低く、良好なプレス成形性が得られ、ブライト調質圧延でＮｉめっき面に光沢性を付与するためには、全硫酸塩からなるＮｉめっき浴を用いストライクめっき及び本めっきを施すことが有効なことが確認される。
【００１５】
【実施例２】
表面粗さがＲａ０．０３８〜０．０６４μｍに調整された板厚０．２５ｍｍのＳＵＳ４３０ステンレス鋼板をめっき原板として使用した。オルトケイ酸ソーダ５０ｇ／ｌ，浴温６０℃のアルカリ電解浴にめっき原板を浸漬し、電流密度０．５ｋＡ／ｍ2 で１０秒間陰極電解することにより電解脱脂した。次いで、硫酸１０ｇ／ｌ，浴温３０℃の全硫酸塩浴に１０秒間浸漬することにより、めっき原板を硫酸酸洗した。
酸洗されためっき原板をＮｉストライクめっき浴に浸漬し、膜厚０．０１〜０．５μｍのＮｉストライクめっき層を形成した。使用したＮｉストライクめっき浴は以下に掲げる組成をもち、硫酸ニッケル濃度及びめっき浴のｐＨを調整することにより、陰極析出効率を１０〜４０％の範囲に変化させた。
0003962502.tif 000002
【００１６】
Ｎｉストライクめっきされたステンレス鋼板を水洗した後、次の条件下で膜厚０．５〜５μｍのＮｉめっき層を形成した。
0003962502.tif 000003
得られたＮｉめっきステンレス鋼板を１８０度密着曲げテープ剥離試験に供し、めっき密着性を調査した。めっき密着性は、テープ剥離試験でめっき剥離が検出されなかったものを○，部分剥離を含めめっき層の剥離が検出されたものを×と評価した。
【００１７】
良好なめっき密着性を示したＮｉめっきステンレス鋼板について、めっき面の光沢度及び初期接触抵抗を測定した。
光沢度は、ポータブル表面光沢度計（株式会社村上色彩研究所製）を用い測定角度２０度で測定し、その数値を示した。
初期接触抵抗は、接触抵抗分布測定器（株式会社山崎精機研究所製）を用い印加電流１０ｍＡ，接触荷重１００ｇｆの条件下で測定した。ステンレス鋼板に対するＮｉめっきとして一般に使用されているウッド浴でＮｉストライクめっきした後、ワット浴でＮｉめっきしためっき材の初期接触抵抗は１０ｍΩ以下である。そこで、この接触抵抗値を基準とし、１０ｍΩ未満の接触抵抗を示したものを○，１０ｍΩ以上のものを×と評価した。なお、ウッド浴で膜厚０．２μｍのＮｉストライクめっきをした後、光沢剤を添加したワット浴で膜厚３μｍの光沢Ｎｉめっきを施しためっき材（試験番号１６）及び光沢剤を添加しないめっき浴で膜厚３μｍの無光沢Ｎｉめっきを施しためっき材（試験番号１７）を比較例として使用した。
【００１８】
表１の調査結果にみられるように、本発明に従った試験番号１〜１０では、何れも光沢度は４００以上で、めっき密着性が良好で、初期接触抵抗は低い値を示した。これに対し、めっき原板の表面粗さが大きな試験番号１１，厚膜のＮｉストライクめっき層を形成した試験番号１２，低い陰極析出効率でＮｉストライクめっき層を形成した試験番号１４で，無光沢めっき浴を用いてＮｉめっき層を形成した試験番号１７は、形成されためっき面の光沢度が４００未満であった。陰極析出効率が高い試験番号１３，薄いＮｉめっき層を形成した試験番号１５では、めっき密着性が劣っていた。また、光沢剤を添加しためっき浴を用いて光沢Ｎｉめっき層を形成した試験番号１６は、初期接触抵抗が高い値を示した。
【００１９】
0003962502.tif 000004
【００２０】
【実施例３】
表面粗さをＲａ０．０３５〜０．０６６μｍに調整した板厚０．２５ｍｍのＳＵＳ３０４ステンレス鋼板をめっき原板に使用した。実施例２と同様に前処理した後、膜厚０．０１〜０．５０μｍのＮｉストライクめっき層を形成した。このとき、ストライクめっき浴の硫酸ニッケル濃度及びｐＨの調整により、陰極析出効率を１０〜７０％の範囲で変化させた。次いで、膜厚１〜５μｍのＮｉめっき層を実施例２と同じ条件で形成した。
得られためっき材について、実施例２と同様にめっき密着性，めっき面の光沢度及び初期接触抵抗を調査した。なお、実施例２と同様の条件下で得られた膜厚３μｍの光沢Ｎｉめっき材（試験番号３３）及び膜厚３μｍの無光沢Ｎｉめっき材（試験番号３４）を比較例として使用した。
【００２１】
表２の調査結果にみられるように、本発明に従った試験番号１８〜２７では、何れも全ての試験で良好な結果を示した。これに対し、めっき原板の表面粗さが大きな試験番号２８，厚膜のＮｉストライクめっき層を形成した試験番号２９，低い陰極析出効率でＮｉストライクめっき層を形成した試験番号３１，無光沢めっき浴でＮｉめっき層を形成した試験番号３４は、形成されためっき面の光沢度が４００未満となった。陰極析出効率が高い試験番号３０，薄いＮｉストライクめっき層を形成した試験番号３２では、めっき密着性が劣っていた。また、光沢剤を添加しためっき浴で光沢Ｎｉめっき層を形成した試験番号３３は、初期接触電気抵抗が高い値を示した。
【００２２】
0003962502.tif 000005
【００２３】
【実施例４】
表面粗さをＲａ０．０４６μｍに調整した板厚０．２５ｍｍのＳＵＳ４３０ステンレス鋼板をめっき原板に使用した。実施例２と同様にめっき原板を前処理した後、ストライクめっき浴の陰極析出効率及びストライクめっき膜厚を変化させた。次いで、Ｎｉストライクめっき層の上に膜厚０．５〜５μｍのＮｉめっき層を実施例２と同様に形成し、めっき面の光沢度を変化させた。
得られたＮｉめっきステンレス鋼板に３２０番手仕上げロールを用いたブライト調質圧延を施した。ブライト調質圧延では伸び率を変化させた。ブライト調質圧延後、光沢度，プレス成形性及び促進劣化試験後の接触抵抗を測定した。
光沢度は、実施例２と同様に光沢剤を添加しためっき浴で光沢Ｎｉめっき層を形成しためっき材の光沢度を基準として評価した。プレス成形性は、外径４０ｍｍ，成形高さ３０ｍｍに１００個カップ絞りし、成形品頭部の表面形状を調査し、不良発生の有無を非接触高さ計で測定し評価した。評価方法は、成形品１００個中、形状不良発生率が０％のものを○，１〜１０％を△，１０％以上を×と評価した。
【００２４】
促進劣化試験では、温度６０℃，相対湿度９０％の恒温恒湿槽に試験片を８０日間放置し、促進劣化試験後の接触抵抗を測定した。ステンレス鋼板に対するＮｉめっきとして一般的に使用されているウッド浴でＮｉストライクめっきを施した後、ワット浴でＮｉめっきしたＮｉめっき材を同じ促進劣化試験に供した場合、接触抵抗が４０〜５０ｍΩであった。そこで、この接触抵抗を基準とし、５０ｍΩ未満の接触抵抗を示した試験片を○，５０ｍΩ以上のものを×と評価した。本実施例では、ワット浴から得られた無光沢Ｎｉめっき材（試験番号４９，５０）を比較例として使用した。
【００２５】
表３の調査結果にみられるように、本発明に従った試験番号３５〜４４は、何れも全ての試験で良好な結果を示した。他方、ブライト調質圧延前のめっき面の光沢度が４００未満のＮｉめっき材（試験番号４５），ブライト調質圧延の伸び率が０．１％のＮｉめっき材（試験番号４８），ワット浴から得られたＮｉめっき材（試験番号４９）では、ブライト調質圧延後の光沢性が劣っていた。また、ブライト調質圧延前の光沢度が４００未満の全硫酸塩めっき浴から得られたＮｉめっき材（試験番号４７），ワット浴から得られたＮｉめっき材（試験番号５０）に高伸び率のブライト調質圧延で光沢を付与した試験材では、プレス成形性が劣っていた。上層Ｎｉめっき層の膜厚が０．５μｍのＮｉめっき材（試験番号４６）は、促進劣化試験後の接触抵抗が高い値を示した。
【００２６】
0003962502.tif 000006
【００２７】
【実施例５】
表面粗さをＲａ０．０４３μｍに調整した板厚０．２５ｍｍのＳＵＳ３０４ステンレス鋼板をめっき原板に使用した。実施例２と同様にめっき原板を前処理した後、ストライクめっき浴の陰極析出効率及びストライクめっき膜厚を変化させた。次いで、Ｎｉストライクめっき層の上に膜厚０．５〜５μｍのＮｉめっき層を実施例２と同様に形成し、めっき面の光沢度を変化させた。
得られたＮｉめっきステンレス鋼板に３２０番手仕上げロールを用いたブライト調質圧延を施した。ブライト調質圧延では伸び率を変化させた。ブライト調質圧延後、実施例４と同様に光沢度，プレス成形性及び促進劣化試験後の接触電気抵抗を測定した。なお、全硫酸塩のめっき浴から得られたＮｉめっき材は、ブライト調質圧延前に３０８Ｎ／ｍｍ2 の０．２％耐力を示した。また、実施例２及びワット浴から得られた無光沢Ｎｉめっき材（試験番号６５，６６）を比較例として使用した。
【００２８】
表４の調査結果にみられるように、本発明に従った試験番号５１〜６０は、何れも全ての試験で良好な結果を示した。他方、ブライト調質圧延前のめっき面の光沢度が４００未満のＮｉめっき材（試験番号６１），ブライト調質圧延の伸び率が０．１％のＮｉめっき材（試験番号６４），ワット浴から得られたＮｉめっき材（試験番号６５）では、ブライト調質圧延後の光沢性が劣っていた。また、ブライト調質圧延前の光沢度が４００未満の全硫酸塩めっき浴から得られたＮｉめっき材（試験番号６３），ワット浴から得られたＮｉめっき材（試験番号６６）に高伸び率のブライト調質圧延で光沢を付与した試験材では、プレス成形性が劣っていた。上層Ｎｉめっき層の膜厚が０．５μｍのＮｉめっき材（試験番号６２）は、促進劣化試験後の接触抵抗が高い値を示した。
【００２９】
0003962502.tif 000007
【００３０】
【発明の効果】
以上に説明したように、本発明に従って製造されたＮｉめっきステンレス鋼板は、良好な光沢のあるめっき面を呈し、接触抵抗の経時変化も小さく、プレス成形性に優れている。そのため、高光沢Ｎｉめっき及び低接触抵抗が要求される電池缶材料，接点用バネ材を始めとして各種分野で使用される。
【図面の簡単な説明】
【図１】  本発明に従って光沢性を付与したＮｉめっきステンレス鋼板を電子顕微鏡で観察した表面形態の写真を無光沢Ｎｉめっき材の表面形態の写真と比較した図表
【図１】
0003962502.tif 000008